상기 수지 A 를 톨루엔 에 30 ％ 농도 ( 실온 에서 의 용액 점도 는 30 , 000 mPa ㆍ s ) 가 되 도록 용해 시키 고 , 산화 방지 제 로서 펜 타 에리 트리 틸 테트라 키스 [ 3 -( 3 , 5 - 디 - tert - 부틸 - 4 - 히드록시 페닐 ) 프로 피오 네이트 ] 를 수지 100 중량 부 에 대하 여 0 . 1 중량 부 첨가 하 고 , 니혼 폴 제조 의 공경 5 ㎛ 의 금속 섬유 소결 필터 를 사용 하 여 , " 압력 차 가 0 . 4 MPa 이내 가 되 도록 용액 의 유속 을 조절 하 면서 여과 하 였 다 . 얻 어 진 용액 을 클래스 1000 의 클린 룸 내 에 설치 한 이노우에 긴조 꾸 고교 제조 "" INVEX 라보 코터 "" 를 사용 하 여 "," 아크릴산 계 에서 친수 화 ( 용 이 접착성 화 ) 표면 처리 한 두께 100 ㎛ 의 기재 의 PET 필름 ( 도레이 ( 주 ) 제조 "" 루 미러 U 94 "") 위 에 건조 후 의 필름 두께 가 130 ㎛ 가 되 도록 도포 하 고 ", 이것 을 50 ℃ 에서 일차 건조 한 후 , 90 ℃ 에서 이 차 건조 를 행하 였 다 . PET 필름 을 박리 한 바 , 수지 필름 ( A - 1 ) 이 얻 어 졌 다 . 얻 어 진 수지 필름 ( A - 1 ) 의 전체 광선 투과율 은 93 ％ 였 다 .